(57)【特許請求の範囲】
【請求項１】
下記化学式１の遷移金属化合物；及び
アルキルアルミノキサン又は有機アルミニウム共触媒、又はホウ素化合物共触媒、又はこれらの混合物；
を含むエチレン単独重合体又はエチレンとα−オレフィンの共重合体製造用の遷移金属触媒組成物。
＜化学式１＞
0005879035.tif 000013
式中、Mは周期律表上の４族の遷移金属であり；
CpはMとη5-結合でき、（C1-C20）アルキル基、（C6-C30）アリール基、（C2-C20）アルケニル基、（C6-C30）アリール（C1-C20）アルキル基で置換され若しくは置換されないシクロペンタジエニル環、又はシクロペンタジエニル環を含む（C1-C20）アルキル基、（C6-C30）アリール基、（C2-C20）アルケニル基、（C6-C30）アリール（C1-C20）アルキル基で置換され若しくは置換されない融合環であり；
R1は（C1-C20）アルキル基であり；
R2は水素原子であり；
ｎは整数１又は２であり；
Xは互いに独立にハロゲン原子、（C1-C20）アルキル基、（C3-C20）シクロアルキル、（C6-C30）アリール（C1-C20）アルキル基、（C1-C20）アルコキシ基、（C3-C20）アルキルシロキシ基、（C1-C20）アルキル置換又は（C6-C30）アリール置換アミノ基、（C1-C20）アルキル置換又は（C6-C30）アリール置換ホスフィン基、及び（C1-C20）アルキル置換メルカプト基からなる群から選ばれる。
【請求項２】
前記アルキルアルミノキサン又は有機アルミニウム共触媒はメチルアルミノキサン、改良メチルアルミノキサン、テトライソブチルアルミノキサン、トリアルキルアルミニウム、トリエチルアルミニウム又はトリイソブチルアルミニウム、又はこれらの混合物から選ばれることを特徴とする請求項１に記載のエチレン単独重合体又はエチレンとα−オレフィンの共重合体製造用の遷移金属触媒組成物。
【請求項３】
前記遷移金属と前記共触媒の割合は遷移金属M：アルミニウムのモル比基準として１：５０乃至１：５,０００で使用されることを特徴とする請求項１又は２に記載のエチレン単独重合体又はエチレンとα−オレフィンの共重合体製造用の遷移金属触媒組成物。
【請求項４】
前記ホウ素化合物共触媒はN,N-ジメチルアニリニウムテトラキスペンタフルオロフェニルボレート、及びトリフェニルメチリニウムテトラキスペンタフルオロフェニルボレートから選ばれることを特徴とする請求項１に記載のエチレン単独重合体又はエチレンとα−オレフィンの共重合体製造用の遷移金属触媒組成物。
【請求項５】
前記遷移金属化合物と共触媒の割合が遷移金属M：ホウ素原子：アルミニウム原子のモル比基準として１：０．５乃至５：２５乃至５００の範囲であることを特徴とする請求項１又は４に記載のエチレン単独重合体又はエチレンとα−オレフィンの共重合体製造用の遷移金属触媒組成物。
【請求項６】
前記Mはチタニウム、ジルコニウム、ハフニウムであることを特徴とする請求項１〜５のいずれか１項に記載の遷移金属触媒組成物。
【請求項７】
前記Cpはシクロペンタジエニル又はペンタメチルシクロペンタジエニルから選ばれることを特徴とする請求項１〜６のいずれか１項に記載の遷移金属触媒組成物。
【請求項８】
前記R1はメチル基から選ばれることを特徴とする請求項１〜７のいずれか１項に記載の遷移金属触媒組成物。
【請求項９】
前記Xは塩素、メチル基、メトキシ基、イソプロホキシ基、又はジメチルアミノ基から選ばれることを特徴とする請求項１〜８のいずれか１項に記載の遷移金属触媒組成物。
【請求項１０】
請求項１に記載の遷移金属触媒組成物を用いたエチレン単独重合体又はエチレンとα−オレフィンの共重合体の製造方法において、
前記エチレンと重合される共単量体はプロピレン、１−ブテン、１−ペンテン、１−ヘキセン、１−ヘプテン、１−オクテン、１−デセン、１−ウンデセン、１−ドデセン、１−テトラデセン、１−ヘキサデセン、及び１−エイコセンから選ばれる１種以上であり、
前記エチレンと前記α−オレフィンの共重合体のうちエチレン含量は６０重量％以上であることを特徴とするエチレン単独重合体又はエチレンとα−オレフィンの共重合体の製造方法。
【請求項１１】
重合反応系内の圧力は６乃至１５０気圧であり、重合反応温度は８０乃至２５０℃であることを特徴とする請求項１０に記載のエチレン単独重合体又はエチレンとα−オレフィンの共重合体の製造方法。
【発明の詳細な説明】
【技術分野】
【０００１】
本発明はエチレンとα−オレフィンの共重合体製造用遷移金属触媒として有用な遷移金属化合物、これを含む触媒組成物及びこれを用いたエチレンとα−オレフィンの共重合体の製造方法に関するものであって、より具体的には４族遷移金属の周りにシクロペンタジエン誘導体及びフェニルの２−位に（C1-C30）炭化水素基又は（C1-C20）炭化水素基を有するシリル基などが置換されたフェニルオキシドリガンドを最少一つ以上を含み、リガンドの相互間に架橋されない遷移金属化合物に関するものであり、なお、前記遷移金属化合物とアルミノキサン又はホウ素化合物から選ばれる共触媒を含む触媒組成物とこれを用いたエチレンとα−オレフィンの共重合体を製造する方法に関するものである。
【背景技術】
【０００２】
従来にエチレンの単独重合体又はα−オレフィンとの共重合体の製造には一般としてチタニウム又はバナジウム化合物の主触媒成分とアルキルアルミニウム化合物の共触媒成分で構成されるいわゆるチーグラー−ナッタ（Ziegler-Natta）触媒系が使用されてきた。しかし、チーグラー−ナッタ触媒系はエチレン重合に対して高活性を示すが、不均一な触媒活性点のために一般に生成重合体の分子量の分布が広く、特にエチレンとα−オレフィンの共重合体においては組成分布が均一でない短所があった。
【０００３】
最近にチタニウム、ジルコニウム、ハフニウムなどの周期律表４族の遷移金属のメタロセン化合物と共触媒であるメチルアルミノキサン（methyl-aluminoxane）で構成されるいわゆるメタロセン触媒系が開発された。メタロセン触媒系は単一種の触媒活性点を有する均一系触媒であるため、既存のチーグラー−ナッタ触媒系に比べて分子量の分布が狭く組成分布が均一なポリエチレンを製造することができる特徴を有している。例えば、ヨーロッパ公開特許第３２０,６３２号又は日本特開昭６３−０９２６２１号、日本特開平０２−８４４０５号、又は特開平０３−２３４７号ではCp2TiCl2、Cp2ZrCl2、Cp2ZrMeCl、Cp2ZrMe2、エチレン(IndH4)2ZrCl2などでメタロセン化合物を共触媒のメチルアルミノキサンで活性化させることによってエチレンを高活性で重合させて分子量分布（Mw/Mn）が１．５乃至２．０の範囲であるポリエチレンが製造できることが公知になっている。しかし、前記触媒系としては高分子量の重合体を得ることが難しく、特に１４０℃以上の高温において行われる溶液重合法に適用する場合、重合活性が急激に減少し、β−水素離脱反応が優勢であって重量平均分子量（Mw）が１００,０００以上の高分子量重合体を製造するには適合でないものと知られている。
【０００４】
一方、溶液重合条件においてエチレン単独重合又はエチレンとα−オレフィンとの共重合で高い触媒活性と高分子量の重合体を製造することができる触媒として遷移金属を環状で連結させたいわゆる幾何拘束型非メタロセン系触媒（一名、単一活性点触媒）が発表された。ヨーロッパ公開特許第０４１６８１５号とヨーロッパ公開特許第０４２０４３６号では一つのシクロペンタジエンリガンドにアミド基を環状で連結させた化合物が公知になり、ヨーロッパ公開特許第０８４２９３９号では電子供与化合物としてフェノール系リガンドをシクロペンタジエンリガンドと環状で連結させた触媒の例が公知になった。しかし、前記の幾何拘束型触媒の合成段階の中で遷移金属化合物間の環形成反応過程の収率が非常に低いため、商業的に利用するには様々な問題がある。
【０００５】
反面、幾何拘束型でない非メタロセン系触媒でありながら高温溶液条件に使用できる触媒が米国特許第６,３２９,４７８号と韓国公開特許公報第２００１−００７４７２２号に公知になった。前記特許では少なくとも一つ以上のホスフィンイミン化合物をリガンドで使用した単一活性点触媒が１４０℃以上の高温溶液重合条件においてエチレンとα−オレフィンの共重合時に高いエチレン転換率を示すことを記載している。しかし、前記ホスフィンイミンリガンドの合成のためには制限的なホスフィン化合物を使用しなければならなく、またこのような化合物は環境と人体に有害であって汎用オレフィン重合体の製造用として使用するには多くの問題点がある。米国特許第５,０７９,２０５号にはビス−フェニルオキシドリガンドを有する触媒の例があるが、商業的に使用するには触媒活性が低すぎるという問題がある。
【０００６】
前記例示の以外の非メタロセン系触媒としてフェニルの２,６−位にアルキル基を置換されたフェニルオキシドリガンドの合成及びこれを重合に使用した例が「Organometallics 1998, 17, 2152（野村他）」に報告されているが、フェニルオキシドリガンド上の置換体の立体的障害が大きくて高温において高い収率でオレフィンと高級α−オレフィンの共重合体を製造するには限界がある。
【発明の概要】
【発明が解決しようとする課題】
【０００７】
前記の従来技術の問題点を克服するために本発明者らは広範囲な研究を行った結果、シクロペンタジエン誘導体及びフェニルの２−位（第２位置：2-position）に（C1-C30）炭化水素基又は（C1-C20）炭化水素基を含むシリル基が置換されたフェニルオキシドリガンドを少なくとも一つ以上含む非架橋形遷移金属触媒がオレフィンの重合において優秀な触媒活性を現すことを発見した。このような事実に着眼して８０℃以上において施されるオレフィン重合工程で高分子量のオレフィン単独重合体又は共重合体を高い活性で製造することができる触媒を開発し、本発明はこれに基づいて完成された。
【０００８】
従って、本発明の目的は非架橋形構造として触媒合成が最も経済的だけでなく、オレフィン重合で触媒の活性に優れて高級α−オレフィンとの共重合性能に非常に優れる遷移金属化合物、及びこれを含む触媒組成物及びこれらの遷移金属及び遷移金属触媒組成物を用いて多様な物性を有するエチレンとα−オレフィンの共重合体を商業的な観点から経済的に製造できる重合方法を提供することにある。
【課題を解決するための手段】
【０００９】
前記目的を達成するために本発明は下記化学式１の遷移金属を特徴とし、詳しくは中心金属として周期律表上の第４族遷移金属の周りにシクロペンタジエン誘導体及びフェニルの２−位に（C1-C30）炭化水素基又は（C1-C20）炭化水素基を含むシリル基などが置換されたフェニルオキシドリガンドを少なくとも一つ以上含み、リガンド相互間に架橋されないことを特徴とする遷移金属化合物に関するものである。
【００１０】
下記化学式１の遷移金属化合物：
【００１１】
＜化学式１＞ 
0005879035.tif 000002
【００１２】
式中、Mは周期律表上の４族の遷移金属であり；CpはMとη5−結合でき、（C1-C20）アルキル基、（C6-C30）アリール基、（C2-C20）アルケニル基、（C6-C30）アリール（C1-C20）アルキル基で置換され若しくは置換されないシクロペンタジエニル環、又はシクロペンタジエニル環を含む（C1-C20）アルキル基、（C6-C30）アリール基、（C2-C20）アルケニル基、（C6-C30）アリール（C1-C20）アルキル基で置換され若しくは置換されない融合環であり；R1は（C1-C20）アルキル基、（C3-C20）シクロアルキル基、（C6-C30）アリール基、（C1-C20）アルキル（C6-C30）アリール基、（C1-C20）アルキル置換又は（C6-C30）アリール置換シリル基、（C6-C30）アリール（C1-C10）アルキル基、（C1-C20）アルコキシ基、（C1-C20）アルキル置換又は（C6-C20）アリール置換シロキシ基、（C1-C20）アルキル置換又は（C6-C30）アリール置換アミノ基又は（C1-C20）アルキル置換又は（C6-C30）アリール置換ホスフィド基、（C1-C20）アルキル置換メルカプト基又はニトロ基であり；R2は水素原子、ハロゲン原子、一つ以上のハロゲン原子が任意で置換された線形若しくは非線形（C1-C20）アルキル基、又は一つ以上のハロゲン原子が任意で置換された線形若しくは非線形（C1-C20）アルキル置換シリル基、一つ以上のハロゲン原子が任意で置換された（C6-C30）アリール基、一つ以上のハロゲン原子が任意で置換された（C6-C30）アリール（C1-C10）アルキル基、一つ以上のハロゲン原子が任意で置換された（C1-C20）アルコキシ基、（C3-C20）アルキル又は（C6-C20）アリール置換シロキシ基、（C1-C20）アルキル置換又は（C6-C30）アリール置換アミノ基又は（C1-C20）アルキル置換又は（C6-C30）アリール置換ホスフィン基、（C1-C20）アルキル置換メルカプト基又はニトロ基であり；ｎは整数１又は２であり；Xは互いに独立にハロゲン原子、（C1-C20）アルキル基、（C3-C20）シクロアルキル、（C6-C30）アリール（C1-C20）アルキル基、（C1-C20）アルコキシ基、（C3-C20）アルキルシロキシ基、（C1-C20）アルキル置換又は（C6-C30）アリール置換アミノ基、（C1-C20）アルキル置換又は（C6-C30）アリール置換ホスフィン基、及び（C1-C20）アルキル置換メルカプト基からなる群から選ばれる。
【００１３】
前記目的を達成するための本発明のもう一つの範囲は前記遷移金属化合物とアルキルアルミノキサン又は有機アルミニウム共触媒又はホウ素化合物共触媒を含むエチレン単独重合体又はエチレンとα−オレフィンの共重合体製造用遷移金属触媒組成物、前記遷移金属化合物又は前記触媒組成物を用いたエチレン単独重合体又はエチレンとα−オレフィンの共重合体製造方法及びこれから製造されたエチレン単独重合体又はエチレンとα−オレフィンの共重合体を含む。
【００１４】
以下、本発明をさらに詳しく説明する。
【００１５】
前記化学式１で表示された遷移金属触媒で、Mは望ましくはチタニウム、ジルコニウム、又はハフニウムである。また、Cpは中心金属とη5−結合できるシクロペンタジエン陰イオン又はシクロペンタジエニル環を含む（C1-C20）アルキル基、（C6-C30）アリール基、（C2-C20）アルケニル基、（C6-C30）アリール（C1-C20）アルキル基で置換され若しくは置換されない融合環を骨格とする誘導体であり、より具体的にシクロペンタジエニル、メチルシクロペンタジエニル、ジメチルシクロペンタジエニル、テトラメチルシクロペンタジエニル、ペンタメチルシクロペンタジエニル、ブチルシクロペンタジエニル、sec-ブチルシクロペンタジエニル、tert-ブチルメチルシクロペンタジエニル、トリメチルシリルシクロペンタジエニル、インデニル、メチルインデニル、ジメチルインデニル、エチルインデニル、イソプロピルインデニル、フルオレニル、メチルフルオレニル、ジメチルフルオレニル、エチルフルオレニル、イソプロピルフルオレニルなどを例示することができる。
【００１６】
フェニルオキシドリガンド上の２−位の置換基であるR1に関しては、線形又は非線形（C1-C20）アルキル基の例としてメチル基、エチル基、ｎ−プロピル基、イソプロピル基、ｎ−ブチル基、sec-ブチル基、tert-ブチル基、ｎ−ペンチル基、ネオペンチル基、アミル基、ｎ−ヘキシル基、ｎ−オクチル基、ｎ−デシル基、ｎ−ドデシル基、ｎ−ペンタデシル基、又はｎ−エイコシルであり、この中で望ましいものはメチル基、エチル基、イソプロピル基、tert-ブチルであり；（C3-C20）シクロアルキル基は例えばシクロプロパン基、シクロブチル基、シクロペンチル基、シクロヘキシル基、シクロヘプチル基、又はアダマンチル基であり、この中で望ましいものはシクロペンチル基又はシクロヘキシル基であり；（C6-C30）アリール基又は（C1-C20）アルキル（C6-C30）アリール基は例えば、フェニル基、２−トリル基、３−トリル基、４−トリル基、２,３−キシリル基、２,４−キシリル基、２,５−キシリル基、２,６−キシリル基、３,４−キシリル基、３,５−キシリル基、２,３,４−トリメチルフェニル基、２,３,５−トリメチルフェニル基、２,３,６−トリメチルフェニル基、２,４,６−トリメチルフェニル基、３,４,５−トリメチルフェニル基、２,３,４,５−テトラメチルフェニル基、２,３,４,６−テトラメチルフェニル基、２,３,５,６−テトラメチルフェニル基、ペンタメチルフェニル基、エチルフェニル基、ｎ−プロピルフェニル基、イソプロピルフェニル基、ｎ−ブチルフェニル基、sec-ブチルフェニル基、tert-ブチルフェニル基、ｎ−ペンチルフェニル基、ネオペンチルフェニル基、ｎ−ヘキシルフェニル基、ｎ−オクチルフェニル基、ｎ−デシルフェニル基、ｎ−ドデシルフェニル基、ｎ−テトラデシルフェニル基、ビフェニル（biphenyl）、フルオレニル、トリフェニル、ナフチル基又はアントラセニル基であり、この中で望ましいものはフェニル基、ナフチル基、ビフェニル（biphenyl）、２−イソプロピルフェニル、３,５−キシリル基又は２,４,６−トリメチルフェニル基であり；（C6-C30）アリール（C1-C10）アルキル基の例としてベンジル基、（２−メチルフェニル）メチル基、（３−メチルフェニル）メチル基、（４−メチルフェニル）メチル基、（２,３−ジメチルフェニル）メチル基、（２,４−ジメチルフェニル）メチル基、（２,５−ジメチルフェニル）メチル基、（２,６−ジメチルフェニル）メチル基、（３,４−ジメチルフェニル）メチル基、（４,６−ジメチルフェニル）メチル基、（２,３,４−トリメチルフェニル）メチル基、（２,３,５−トリメチルフェニル）メチル基、（２,３,６−トリメチルフェニル）メチル基、（３,４,５−トリメチルフェニル）メチル基、（２,４,６−トリメチルフェニル）メチル基、（２,３,４,５−テトラメチルフェニル）メチル基、（２,３,４,６−テトラメチルフェニル）メチル基、（２,３,５,６−テトラメチルフェニル）メチル基、（ペンタメチルフェニル）メチル基、（エチルフェニル）メチル基、（ｎ−プロピルフェニル）メチル基、（イソプロピルフェニル）メチル基、（ｎ−ブチルフェニル）メチル基、（sec-ブチルフェニル）メチル基、（tert-ブチルフェニル）メチル基、（ｎ−ペンチルフェニル）メチル基、（ネオペンチルフェニル）メチル基、（ｎ−ヘキシルフェニル）メチ��基、（ｎ−オクチルフェニル）メチル基、（ｎ−デシルフェニル）メチル基、（ｎ−テトラデシルフェニル）メチル基、トリフェニルメチル基、ナフチルメチル基又はアントラセニルメチル基が挙げられ、この中で望ましいものはベンジル基、トリフェニルメチル基であり；（C1-C20）アルキル置換又は（C6-C30）アリール置換シリル基の例として、メチルシリル基、エチルシリル基、フェニルシリル基、ジメチルシリル基、ジエチルシリル基又はジフェニルシリル基、トリメチルシリル基、トリエチルシリル基、トリ−ｎ−プロピルシリル基、トリイソプロピルシリル基、トリ−ｎ−ブチルシリル基、トリ−sec−ブチルシリル基、トリ−tert−ブチルシリル基、トリ−イソブチルシリル基、tert−ブチルジメチルシリル基、トリ−ｎ−ペンチルシリル基、トリ−ｎ−ヘキシルシリル基、トリシクロヘキシルシリル基又はトリフェニルシリル基が挙げられ、この中で望ましいものはトリメチルシリル基、tert−ブチルジメチルシリル基又はトリフェニルシリル基であり；（C1-C20）アルコキシ基の例としてはメトキシ基、エトキシ基、ｎ−プロポキシ基、イソプロポキシ基、ｎ−ブトキシ基、sec-ブトキシ基、tert-ブトキシ基、ｎ−ペントキシ基、ネオペントキシ基、ｎ−ヘキソキシ基、ｎ−オクトキシ基、ｎ−ドデコキシ基、ｎ−ペンタデコキシ基又はｎ−エイコソキシ基が挙げられ、この中で望ましいものはメトキシ基、エトキシ基、イソプロポキシ基又はtert-ブトキシ基であり；（C3-C20）アルキルシロキシ基の例としてトリメチルシロキシ基、トリエチルシロキシ基、トリ−ｎ−プロピルシロキシ基、トリイソプロピルシロキシ基、トリ−ｎ−ブチルシロキシ基、トリ−sec−ブチルシロキシ基、トリ−tert−ブチルシロキシ基、トリ−イソブチルシロキシ基、tert-ブチルジメチルシロキシ基、トリ−ｎ−ペンチルシロキシ基、トリ−ｎ−ヘキシルシロキシ基又はトリシクロヘキシルシロキシ基が挙げられ、この中で望ましいものはトリメチルシロキシ基、又はtert-ブチルジメチルシロキシ基である。また（C1-C20）アルキル置換又は（C6-C30）アリール置換アミノ基の例としてジメチルアミノ基、ジエチルアミノ基、ジ−ｎ−プロピルアミノ基、ジイソプロピルアミノ基、ジ−ｎ−ブチルアミノ基、ジ−sec−ブチルアミノ基、ジ-tert-ブチルアミノ基、ジイソブチルアミノ基、tert-ブチルイソプロピルアミノ基、ジ−ｎ−ヘキシルアミノ基、ジ−ｎ−オクチルアミノ基、ジ−ｎ−デシルアミノ基、ジフェニルアミノ基、ジベンジルアミノ基、メチルエチルアミノ基、メチルフェニルアミノ基、ベンジルヘキシルアミノ基、ビストリメチルシリルアミノ基又はビス-tert-ブチルジメチルシリルアミノ基、又は同一アルキル置換ホスフィン基であり、この中で望ましいものはジメチルアミノ基、ジエチルアミノ基又はジフェニルアミノ基であり；（C1-C20）アルキル置換又は（C6-C30）アリール置換ホスフィン基の例としてジメチルホスフィン基、ジエチルホスフィン基、ジ−ｎ−プロピルホスフィン基、ジイソプロピルホスフィン基、ジ−ｎ−ブチルホスフィン基、ジ-sec-ブチルホスフィン基、ジ-tert-ブチルホスフィン基、ジイソブチルホスフィン基、tert-ブチルイソプロピルホスフィン基、ジ−ｎ−ヘキシルホスフィン基、ジ-ｎ-オクチルホスフィン基、ジ−��−デシルホスフィン基、ジフェニルホスフィン基、ジベンジルホスフィン基、メチルエチルホスフィン基、メチルフェニルホスフィン基、ベンジルヘキシルホスフィン基、ビストリメチルシリルホスフィン基又はビス-tert-ブチルジメチルシリルホスフィン基が挙げられ、この中で望ましいものはジメチルホスフィン基、ジエチルホスフィン基、又はジフェニルホスフィン基である。
【００１７】
フェニルオキシドリガンド上の４−位の置換基であるR2に関しては、線形又は非線形（C1-C20）アルキル基の例としてメチル基、エチル基、ｎ−プロピル基、イソプロピル基、ｎ−ブチル基、sec-ブチル基、tert-ブチル基、ｎ−ペンチル基、ネオペンチル基、アミル基、ｎ−ヘキシル基、ｎ−オクチル基、ｎ−デシル基、ｎ−ドデシル基、ｎ−ペンタデシル基、又はｎ−エイコシル基であり、この中で望ましいものはメチル基、エチル基、イソプロピル基、tert-ブチル基であり；（C6-C30）アリール基又は（C1-C20）アルキル（C6-C30）アリール基は例えば、フェニル基、２−トリル基、３−トリル基、４−トリル基、２,３−キシリル基、２,４−キシリル基、２,５−キシリル基、２,６−キシリル基、３,４−キシリル基、３,５−キシリル基、２,３,４−トリメチルフェニル基、２,３,５−トリメチルフェニル基、２,３,６−トリメチルフェニル基、２,４,６−トリメチルフェニル基、３,４,５−トリメチルフェニル基、２,３,４,５−テトラメチルフェニル基、２,３,４,６−テトラメチルフェニル基、２,３,５,６−テトラメチルフェニル基、ペンタメチルフェニル基、エチルフェニル基、ｎ−プロピルフェニル基、イソプロピルフェニル基、ｎ−ブチルフェニル基、sec-ブチルフェニル基、tert-ブチルフェニル基、ｎ−ペンチルフェニル基、ネオペンチルフェニル基、ｎ−ヘキシルフェニル基、ｎ−オクチルフェニル基、ｎ−デシルフェニル基、ｎ−ドデシルフェニル基、ｎ−テトラデシルフェニル基、ビフェニル（biphenyl）、フルオレニル、トリフェニル、ナフチル基又はアントラセニル基であり、この中で望ましいものはフェニル基、ナフチル基、ビフェニル（biphenyl）、２−イソプロピルフェニル、３,５−キシリル基又は２,４,６−トリメチルフェニル基であり；（C6-C30）アリール（C1-C10）アルキル基の例としてベンジル基、（２−メチルフェニル）メチル基、（３−メチルフェニル）メチル基、（４−メチルフェニル）メチル基、（２,３−ジメチルフェニル）メチル基、（２,４−ジメチルフェニル）メチル基、（２,５−ジメチルフェニル）メチル基、（２,６−ジメチルフェニル）メチル基、（３,４−ジメチルフェニル）メチル基、（４,６−ジメチルフェニル）メチル基、（２,３,４−トリメチルフェニル）メチル基、（２,３,５−トリメチルフェニル）メチル基、（２,３,６−トリメチルフェニル）メチル基、（３,４,５−トリメチルフェニル）メチル基、（２,４,６−トリメチルフェニル）メチル基、（２,３,４,５−テトラメチルフェニル）メチル基、（２,３,４,６−テトラメチルフェニル）メチル基、（２,３,５,６−テトラメチルフェニル）メチル基、（ペンタメチルフェニル）メチル基、（エチルフェニル）メチル基、（ｎ−プロピルフェニル）メチル基、（イソプロピルフェニル）メチル基、（ｎ−ブチルフェニル）メチル基、（sec-ブチルフェニル）メチル基、（tert-ブチルフェニル）メチル基、（ｎ−ペンチルフェニル）メチル基、（ネオペンチルフェニル）メチル基、（ｎ−ヘキシルフェニル）メチル基、（ｎ−オクチルフェニル）メチル基、（ｎ−デシルフェニル）メチル基、（ｎ−テトラデシルフェニル）メチル基、トリフェニルメチル基、ナフチルメチル基又はアントラセニルメチル基が挙げられ、この中で望ましいものは��ンジル基、トリフェニルメチル基であり；（C1-C20）アルキル置換又は（C6-C30）アリール置換シリル基の例として、メチルシリル基、エチルシリル基、フェニルシリル基、ジメチルシリル基、ジエチルシリル基又はジフェニルシリル基、トリメチルシリル基、トリエチルシリル基、トリ−ｎ−プロピルシリル基、トリイソプロピルシリル基、トリ−ｎ−ブチルシリル基、トリ−sec−ブチルシリル基、トリ−tert−ブチルシリル基、トリ−イソブチルシリル基、tert−ブチルジメチルシリル基、トリ−ｎ−ペンチルシリル基、トリ−ｎ−ヘキシルシリル基、トリシクロヘキシルシリル基又はトリフェニルシリル基が挙げられ、この中で望ましいものはトリメチルシリル基、tert−ブチルジメチルシリル基又はトリフェニルシリル基であり；（C1-C20）アルコキシ基の例としてはメトキシ基、エトキシ基、ｎ−プロポキシ基、イソプロポキシ基、ｎ−ブトキシ基、sec-ブトキシ基、tert-ブトキシ基、ｎ−ペントキシ基、ネオペントキシ基、ｎ−ヘキソキシ基、ｎ−オクトキシ基、ｎ−ドデコキシ基、ｎ−ペンタデコキシ基又はｎ−エイコソキシ基が挙げられ、この中で望ましいものはメトキシ基、エトキシ基、イソプロポキシ基又はtert-ブトキシ基であり；（C3-C20）アルキルシロキシ基の例としてトリメチルシロキシ基、トリエチルシロキシ基、トリ−ｎ−プロピルシロキシ基、トリイソプロピルシロキシ基、トリ−ｎ−ブチルシロキシ基、トリ−sec−ブチルシロキシ基、トリ−tert−ブチルシロキシ基、トリ−イソブチルシロキシ基、tert-ブチルジメチルシロキシ基、トリ−ｎ−ペンチルシロキシ基、トリ−ｎ−ヘキシルシロキシ基又はトリシクロヘキシルシロキシ基が挙げられ、この中で望ましいものはトリメチルシロキシ基、又はtert-ブチルジメチルシロキシ基である。また（C1-C20）アルキル置換又は（C6-C30）アリール置換アミノ基の例としてジメチルアミノ基、ジエチルアミノ基、ジ−ｎ−プロピルアミノ基、ジイソプロピルアミノ基、ジ−ｎ−ブチルアミノ基、ジ−sec−ブチルアミノ基、ジ-tert-ブチルアミノ基、ジイソブチルアミノ基、tert-ブチルイソプロピルアミノ基、ジ−ｎ−ヘキシルアミノ基、ジ−ｎ−オクチルアミノ基、ジ−ｎ−デシルアミノ基、ジフェニルアミノ基、ジベンジルアミノ基、メチルエチルアミノ基、メチルフェニルアミノ基、ベンジルヘキシルアミノ基、ビストリメチルシリルアミノ基又はビス-tert-ブチルジメチルシリルアミノ基、又は同一アルキル置換ホスフィン基であり、この中で望ましいものはジメチルアミノ基、ジエチルアミノ基又はジフェニルアミノ基であり；（C1-C20）アルキル置換又は（C6-C30）アリール置換ホスフィン基の例としてジメチルホスフィン基、ジエチルホスフィン基、ジ−ｎ−プロピルホスフィン基、ジイソプロピルホスフィン基、ジ−ｎ−ブチルホスフィン基、ジ-sec-ブチルホスフィン基、ジ-tert-ブチルホスフィン基、ジイソブチルホスフィン基、tert-ブチルイソプロピルホスフィン基、ジ−ｎ−ヘキシルホスフィン基、ジ-ｎ-オクチルホスフィン基、ジ−ｎ−デシルホスフィン基、ジフェニルホスフィン基、ジベンジルホスフィン基、メチルエチルホスフィン基、メチルフェニルホスフィン基、ベンジルヘキシルホスフィン基、ビストリメチルシリルホスフィン基又はビス-tert-ブチルジ��チルシリルホスフィン基が挙げられ、この中で望ましいものはジメチルホスフィン基、ジエチルホスフィン基、又はジフェニルホスフィン基である。
【００１８】
Xはハロゲン原子であって例えば、フッ素、塩素、臭素及びヨード原子；Cp誘導体でない（C1-C20）アルキル基の例としてメチル基、エチル基、ｎ−プロピル基、イソプロピル基、ｎ−ブチル基、sec-ブチル基、tert-ブチル基、ｎ−ペンチル基、ネオペンチル基、アミル基、ｎ−ヘキシル基、ｎ−オクチル基、ｎ−デシル基、ｎ−ドデシル基、ｎ−ペンタデシル基、又はｎ−エイコシルであり、この中で望ましいものはメチル基、エチル基、イソプロピル基、tert-ブチル基、アミル基であり；（C3-C20）シクロアルキル基の例としてシクロプロパン基、シクロブチル基、シクロペンチル基、シクロヘキシル基、シクロヘプチル基、又はアダマンチル基であり；（C6-C30）アリール（C1-C10）アルキル基の例としてベンジル基、（２−メチルフェニル）メチル基、（３−メチルフェニル）メチル基、（４−メチルフェニル）メチル基、（２,３−ジメチルフェニル）メチル基、（２,４−ジメチルフェニル）メチル基、（２,５−ジメチルフェニル）メチル基、（２,６−ジメチルフェニル）メチル基、（３,４−ジメチルフェニル）メチル基、（４,６−ジメチルフェニル）メチル基、（２,３,４−トリメチルフェニル）メチル基、（２,３,５−トリメチルフェニル）メチル基、（２,３,６−トリメチルフェニル）メチル基、（３,４,５−トリメチルフェニル）メチル基、（２,４,６−トリメチルフェニル）メチル基、（２,３,４,５−テトラメチルフェニル）メチル基、（２,３,４,６−テトラメチルフェニル）メチル基、（２,３,５,６−テトラメチルフェニル）メチル基、（ペンタメチルフェニル）メチル基、（エチルフェニル）メチル基、（ｎ−プロピルフェニル）メチル基、（イソプロピルフェニル）メチル基、（ｎ−ブチルフェニル）メチル基、（sec-ブチルフェニル）メチル基、（tert-ブチルフェニル）メチル基、（ｎ−ペンチルフェニル）メチル基、（ネオペンチルフェニル）メチル基、（ｎ−ヘキシルフェニル）メチル基、（ｎ−オクチルフェニル）メチル基、（ｎ−デシルフェニル）メチル基、（ｎ−テトラデシルフェニル）メチル基、ナフチルメチル基又はアントラセニルメチル基が挙げられ、この中で望ましいものはベンジル基であり；（C1-C20）アルコキシ基の例としてはメトキシ基、エトキシ基、ｎ−プロポキシ基、イソプロポキシ基、ｎ−ブトキシ基、sec-ブトキシ基、tert-ブトキシ基、ｎ−ペントキシ基、ネオペントキシ基、ｎ−ヘキソキシ基、ｎ−オクトキシ基、ｎ−ドデコキシ基、ｎ−ペンタデコキシ基又はｎ−エイコソキシ基が挙げられ、この中で望ましいものはメトキシ基、エトキシ基、イソプロポキシ基又はtert-ブトキシ基であり；（C3-C20）アルキルシロキシ基の例としてトリメチルシロキシ基、トリエチルシロキシ基、トリ−ｎ−プロピルシロキシ基、トリイソプロピルシロキシ基、トリ−ｎ−ブチルシロキシ基、トリ−sec−ブチルシロキシ基、トリ−tert−ブチルシロキシ基、トリ−イソブチルシロキシ基、tert-ブチルジメチルシロキシ基、トリ−ｎ−ペンチルシロキシ基、トリ−ｎ−ヘキシルシロキシ基又はトリシクロヘキシルシロキシ基が挙げられ、この中で望ましいものはトリメチルシロキシ基、又はtert-ブチルジメチルシロキシ基である。また（C1-C20）アルキル置換又は（C6-C30）アリール置換アミノ基の例としてジメ��ルアミノ基、ジエチルアミノ基、ジ−ｎ−プロピルアミノ基、ジイソプロピルアミノ基、ジ−ｎ−ブチルアミノ基、ジ−sec−ブチルアミノ基、ジ-tert-ブチルアミノ基、ジイソブチルアミノ基、tert-ブチルイソプロピルアミノ基、ジ−ｎ−ヘキシルアミノ基、ジ−ｎ−オクチルアミノ基、ジ−ｎ−デシルアミノ基、ジフェニルアミノ基、ジベンジルアミノ基、メチルエチルアミノ基、メチルフェニルアミノ基、ベンジルヘキシルアミノ基、ビストリメチルシリルアミノ基又はビス-tert-ブチルジメチルシリルアミノ基、又は同一アルキル置換ホスフィン基であり、この中で望ましいものはジメチルアミノ基、ジエチルアミノ基又はジフェニルアミノ基であり；（C1-C20）アルキル置換又は（C6-C30）アリール置換ホスフィン基の例としてジメチルホスフィン基、ジエチルホスフィン基、ジ−ｎ−プロピルホスフィン基、ジイソプロピルホスフィン基、ジ−ｎ−ブチルホスフィン基、ジ-sec-ブチルホスフィン基、ジ-tert-ブチルホスフィン基、ジイソブチルホスフィン基、tert-ブチルイソプロピルホスフィン基、ジ−ｎ−ヘキシルホスフィン基、ジ-ｎ-オクチルホスフィン基、ジ−ｎ−デシルホスフィン基、ジフェニルホスフィン基、ジベンジルホスフィン基、メチルエチルホスフィン基、メチルフェニルホスフィン基、ベンジルヘキシルホスフィン基、ビストリメチルシリルホスフィン基又はビス-tert-ブチルジメチルシリルホスフィン基が挙げられ、この中で望ましいものはジメチルホスフィン基、ジエチルホスフィン基、又はジフェニルホスフィン基である。
【００１９】
一方、前記化学式１の遷移金属触媒はオレフィン重合に使用される活性触媒成分になるために、望ましくは本発明による遷移金属化合物中のXリガンドを抽出して中心金属を陽イオン化させながら弱い結合力を有する反対イオン、つまり陰イオンで作用できるホウ素化合物又はアルミニウム化合物、又はこれらの混合物が共触媒として使用される。この際、使用される有機アルミニウム化合物は水分、など触媒毒で作用する微量の極性物質を除去するためであるが、Xリガンドがハロゲンである場合にはアルキル化剤として作用することもある。
【００２０】
本発明で共触媒として使用できるホウ素化合物は米国特許第５,１９８,４０１号からわかるように下記化学式３、化学式４、又は化学式５で示される化合物のうちから選ばれる。
【００２１】
＜化学式３＞
B(R3)3
【００２２】
＜化学式４＞
[R4]+[B(R3)4]-
【００２３】
＜化学式５＞
[(R5)qZH]＋[B(R3)4]-
【００２４】
前記式中、Bはホウ素原子；R3はフェニル基であり、前記フェニル基はフッ素原子、フッ素原子によって置換され若しくは置換されない（C1-C20）アルキル基、又はフッ素原子によって置換され若しくは置換されない（C1-C20）アルコキシ基から選ばれる３乃至５つの置換基でさらに置換されてもよく；R4は（C5-C7）シクロアルキルラジカル又は（C1-C20）アルキル（C6-C20）アリールラジカル、（C6-C30）アリール（C1-C20）アルキルラジカル、例えば、トリフェニルメチルラジカル；Zは窒素又はリン原子；R4は（C1-C20）アルキルラジカル又は窒素原子と共に２つの（C1-C4）アルキル基で置換されたアニリニウムラジカル；qは２又は３の整数である。
【００２５】
前記ホウ素系共触媒の望ましい例としてはトリス（ペンタフルオロフェニル）ボラン、トリス（２,３,５,６−テトラフルオロフェニル）ボラン、トリス（２,３,４,５−テトラフルオロフェニル）ボラン、トリス（３,４,５−トリフルオロフェニル）ボラン、トリス（２,３,４−トリフルオロフェニル）ボラン、フェニルビス（ペンタフルオロフェニル）ボラン、テトラキス（ペンタフルオロフェニル）ホウ酸塩、テトラキス（２,３,５,６−テトラフルオロフェニル）ホウ酸塩、テトラキス（２,３,４,５−テトラフルオロフェニル）ホウ酸塩、テトラキス（３,４,５−テトラフルオロフェニル）ホウ酸塩、テトラキス（２,２,４−トリフルオロフェニル）ホウ酸塩、フェニルビス（ペンタフルオロフェニル）ホウ酸塩又はテトラキス（３,５−ビストリフルオロメチルフェニル）ホウ酸塩が挙げられる。また、それらの特定配合の例としては、フェロセニウムテトラキス（ペンタフルオロフェニル）ホウ酸塩、１,１′−ジメチルフェロセニウムテトラキス（ペンタフルオロフェニル）ホウ酸塩、銀テトラキス（ペンタフルオロフェニル）ホウ酸塩、トリフェニルメチルテトラキス（ペンタフルオロフェニル）ホウ酸塩、トリフェニルメチルテトラキス（ペンタフルオロフェニル）ホウ酸塩、トリフェニルメチルテトラキス（３,５−ビストリフルオロメチルフェニル）ホウ酸塩、トリエチルアンモニウムテトラキス（ペンタフルオロフェニル）ホウ酸塩、トリプロピルアンモニウムテトラキス（ペンタフルオロフェニル）ホウ酸塩、トリ（ｎ−ブチル）アンモニウムテトラキス（ペンタフルオロフェニル）ホウ酸塩、トリ（ｎ−ブチル）アンモニウムテトラキス（３,５−ビストリフルオロメチルフェニル）ホウ酸塩、N,N−ジメチルアニリニウムテトラキス（ペンタフルオロフェニル）ホウ酸塩、N,N−ジエチルアニリニウムテトラキス（ペンタフルオロフェニル）ホウ酸塩、N,N−２,４,６−ペンタメチルアニリニウムテトラキス（ペンタフルオロフェニル）ホウ酸塩、N,N−ジメチルアニリニウムテトラキス（３,５−ビストリフルオロメチルフェニル）ホウ酸塩、ジイソプロピルアンモニウムテトラキス（ペンタフルオロフェニル）ホウ酸塩、ジシクロヘキシルアンモニウムテトラキス（ペンタフルオロフェニル）ホウ酸塩、トリフェニルホスホニウムテトラキス（ペンタフルオロフェニル）ホウ酸塩、トリ（メチルフェニル）ホスホニウムテトラキス（ペンタフルオロフェニル）ホウ酸塩、又はトリ（ジメチルフェニル）ホスホニウムテトラキス（ペンタフルオロフェニル）ホウ酸塩が含まれ、この中で最も望ましいものはN,N−ジメチルアニリニウムテトラキスペンタフルオロフェニルホウ酸塩、トリフェニルメチリニウムテトラキスペンタフルオロフェニルホウ酸塩、又はトリスペンタフルオロボランである。
【００２６】
本発明で使用されるアルミニウム化合物は化学式６又は化学式７のアルミノキサン化合物、化学式８の有機アルミニウム化合物、又は化学式９又は化学式１０の有機アルミニウムヒドロカビルオキシド化合物が使用される。
【００２７】
＜化学式６＞
(-Al(R7)-O-)m
【００２８】
＜化学式７＞
(R7)2Al-(-O(R7)-)p-(R7)2
【００２９】
＜化学式８＞
(R8)rAl(E)3-r
【００３０】
＜化学式９＞
(R9)2AlOR10
【００３１】
＜化学式１０＞
R9Al(OR10)2
【００３２】
前記式中、R7は線形又は非線形の（C1-C20）アルキル基であって、望ましくはメチル基又はイソブチル基であり、mとpは５乃至２０の整数であり；R8、R9は（C1-C20）アルキル基；Eは水素原子又はハロゲン原子；rは１乃至３の整数；R10は（C1-C20）のアルキル基又は（C6-C30）アリール基のうちから選ばれる。
【００３３】
前記アルミニウム化合物で使用できる具体的な例であって、アルミのキサン化合物としてメチルアルミノキサン、改良メチルアルミノキサン、テトライソブチルアルミノキサンがあり；有機アルミニウム化合物の例としてトリメチルアルミニウム、トリエチルアルミニウム、トリプロピルアルミニウム、トリイソブチルアルミニウム、及びトリヘキシルアルミニウムを含むトリアルキルアルミニウム；ジメチルアルミニウムクロライド、ジエチルアルミニウムクロライド、ジプロピルアルミニウムクロライド、ジイソブチルアルミニウムクロライド、及びジヘキシルアルミニウムクロライドを含むジアルキルアルミニウムクロライド；メチルアルミニウムジクロライド、エチルアルミニウムジクロライド、プロピルアルミニウムジクロライド、イソブチルアルミニウムジクロライド、及びヘキシルアルミニウムジクロライドを含むアルキルアルミニウムジクロライド；ジメチルアルミニウムヒドリド、ジエチルアルミニウムヒドリド、ジプロピルアルミニウムヒドリド、ジイソブチルアルミニウムヒドリド及びジプロピルアルミニウムヒドリドを含むジアルキルアルミニウムヒドリドが挙げられ、望ましくはトリアルキルアルミニウム、より望ましくはトリエチルアルミニウム及びトリイソブチルアルミニウムであり；この際中心金属のM：ホウ素原子：アルミニウム原子のモル比は望ましくは１：０．１乃至１００：１０乃至１,０００、より望ましくは１：０．５乃至５：２５乃至５００である。
【００３４】
本発明の他側面であって前記遷移金属触媒系を用いたエチレンとα−オレフィンの共重合体製造方法は適切な有機溶媒の存在下において前記の遷移金属触媒、共触媒、及びエチレン又は必要時にα−オレフィン共単量体を接触させて進まれる。この際、遷移金属触媒と共触媒成分は別途で反応器内に投入したり又は各成分を予め混合して反応器に投入することができ、投入順序、温度又は濃度などの混合条件は別途の制限がない。
【００３５】
前記製造方法に使用できる望ましい有機溶媒は（C3-C20）炭化水素であり、その具体的な例としてはブタン、イソブタン、ペンタン、ヘキサン、ヘプタン、オクタン、イソオクタン、ノナン、デカン、ドデカン、シクロヘキサン、メチルシクロヘキサン、ベンゼン、トルエン、キシレンなどが挙げられる。
【００３６】
具体的にエチレン単独重合体の製造時には単量体としてエチレンを単独に使用し、本発明に適合したエチレンの圧力は１乃至１０００気圧であり、さらに望ましくは１０乃至１５０気圧である。また、重合反応温度は６０℃乃至３００℃の間において、望ましくは８０℃乃至２５０℃で行なわれることが効果的である。
【００３７】
なお、エチレンとα−オレフィンの共重合体を製造する場合にはエチレンと共に共単量体として（C3-C18）のα−オレフィンを使用することができ、望ましくはプロピレン、１−ブテン、１−ペンテン、４−メチル−１−ペンテン、１−ヘキセン、１−ヘプテン、１−オクテン、１−デセン、１−ウンデセン、１−ドデセン、１−テトラデセン、１−ヘキサデセン、１−オクタデセン、及び１−アイトセンからなる群から選ばれる。より望ましくは１−ブテン、１−ヘキセン、１−オクテン、又は１−デセンとエチレンを共重合させることができる。この場合、望ましいエチレンの圧力及び重合反応温度は前記高密度ポリエチレンの製造の場合と同一であり、本発明の方法に従って製造されたエチレン共重合体は普通エチレン５０重量％以上を含有し、望ましくは６０重量％、さらに望ましくは６０重量％乃至９９重量％のエチレンを含む。前記したように、共単量体でC4〜C10のα−オレフィンを使用して製造された線形低密度ポリエチレン（LLDPE）は０．９１から０．９４ｇ／ccの密度領域を有し、０．９１〜０．８６ｇ／ccのオレフィン系共重合体の製造が可能である。また、本発明によるエチレン単独重合体又は共重合体の製造時に分子量を調節するために水素を分子量調節剤として使用することができ、通常８０,０００乃至５００,０００範囲の重量平均分子量（Mw）を有する。
【００３８】
本発明から提示された触媒組成物は重合反応器内で均一な形態で存在するため、該重合体の溶融点以上の温度において行う溶液重合工程に適用するのが望ましい。しかし、米国特許第４,７５２,５９７号に記載されたように多孔性金属オキシド支持体に前記遷移金属化合物及び共触媒を支持させて非均一触媒系としてスラリー重合若しくは気相重合工程に用いられる。
【図面の簡単な説明】
【００３９】
【図１】本発明の製造例４による（ジクロロ）（２−イソプロピルフェニル）（ペンタメチルシクロペンタジエニル）チタニウム（IV）の結晶構造を示したものである。
【発明を実施するための形態】
【００４０】
以下、本発明は実施例によってより詳細に説明されるが、下記の実施例によって本発明の範囲が限られるものではない。
【００４１】
別途で言及される場合を除いて全てのリガンド及び触媒合成実験は窒素雰囲気の下において標準シューレンク（Schlenk）又はグローブボックスの技術を使用して行い、反応に使用される有機溶媒はナトリウム金属とベンゾフェノンの下において環流させて水分を除去して使用直前に蒸留して使用した。合成されたリガンド及び触媒の1H-NMR分析は常温でVarian Mercury 300 MHzスペクトロメータを使用して行った。
【００４２】
重合溶媒のシクロヘキサンはQ-5触媒（BASF社）、シリカゲル及び活性アルミナが充填された管を順序に通過させ、高純度の窒素でバーブリングさせて水分、酸素、及びその他触媒毒物質を十分に除去させた後に使用した。重合された重合体は下記の説明された方法によって分析された。
【００４３】
１．溶融流れ指数（MI）
【００４４】
ASTM D2839に基づいて測定した。
【００４５】
２．密度
【００４６】
ASTM D1505に基づき、密度勾配管を使用して測定した。
【００４７】
３．溶融点（Tm）分析
【００４８】
Dupont DSC2910を用いて窒素雰囲気の下において１０℃／ｍｉｎの速度で２nd加熱条件で測定した。
【００４９】
４．分子量及び分子量分布
【００５０】
PL Mixed-BX2+preColが装着されたPL210 GPCを用いて１３５℃で１．０mL／ｍｉｎの速度で１,２,３−トリクロロベンゼンの溶媒下において測定し、PLポリスチレン標準物質を使用して分子量を補正した。
【００５１】
５．共重合体中のα−オレフィンの含量（重量％）
【００５２】
Bruker DRX500核磁気共鳴分光器を用いて１２５MHzで１,２,４−トリクロロベンゼン／C6D6（7/3重量分率）混合溶媒を使用して１２０℃で13C-NMRモードで測定した。（参考文献：Randal, J. C. JMS-Rev. Macromol. Chem. Phys. 1980, C29, 201）
【００５３】
＜製造例１＞
【００５４】
（ジクロロ）（２−メチルフェノキシ）（ペンタメチルシクロペンタジエニル）チタニウム（IV）の合成
【００５５】
２−メチルフェノール（0.58g、5.05mmol、Aldrich）を乾燥されたフラスコに入れて４０mLトルエンに溶解した後、よく攪拌させながら温度を０℃に下げる。ｎ−ブチルリチウム（2.4mL、2.5M in hexane、Aldrich）を混合物に徐々に滴加する。滴加が終わると１時間温度を保持させた後、常温に上げ１２時間攪拌する。溶媒層を除去した後、反応生成物をヘキサンを用いて洗って乾燥させた後に再び４０mLトルエンに溶解させる。この混合物の温度を０℃に下げた後、ペンタメチルシクロペンタジエニルチタニウムクロライド（1.46g、5.05mmol）を１０mLトルエンに溶かした溶液を徐々に滴加する。滴加が終わると１時間温度を保持させた後、常温に上げ１２時間攪拌する。反応が終わると、反応物を濾過した後、真空で揮発物質を除去して橙色の固体成分を得る。得られた個体をトルエンに溶かした後、−１５℃で再結晶して１．５５g（収率85％）の橙色の結晶を得た。
【００５６】
【化１】
0005879035.tif 000003
【００５７】
＜製造例２＞
【００５８】
ビス（２−メチルフェノキシ）（ペンタメチルシクロペンタジエニル）チタニウム（IV）クロライドの合成
【００５９】
１．１６g（10.14mmol）の２−メチルフェノール（Aldrich、99％）を４０mLヘキサンに溶解した後、４．８mLのｎ−ブチルリチウム（2.5Mヘキサン溶液）を０℃で徐々に滴加した。常温で６時間反応させ、生成された白色沈殿物を分離した後、ヘキサン１０mLで２回洗い出した。真空状態おいて揮発物質を除去して再びトルエン（10mL）に溶かして（トリクロロ）（ペンタメチルシクロペンタジエニル）チタニウム（IV）（1.64g、5.5mmol）を１０mLのトルエンに溶かした溶液に０℃で徐々に滴加させた。常温で１時間攪拌させた後に１２時間環流させた。反応混合物を濾過した後に揮発物質を除去し、トルエン／ヘキサンの混合溶液で−３５℃で再結晶して橙色の固体成分１．９３g（収率81％）を得た。
【００６０】
【化２】
0005879035.tif 000004
【００６１】
＜製造例３＞
【００６２】
（ジクロロ）（２−イソプロピルフェノキシ）（ペンタメチルシクロペンタジエニル）チタニウム（IV）の合成
【００６３】
２−フェニルフェノールの代わりに２−イソプロピルフェノール（0.72g、5.05mmol、Aldrich）を使用したことを除いては製造例１と同一な方法で得られた個体をトルエンに溶かした後、−１５℃で再結晶して１．５７g（収率80％）の橙色の結晶を得た。
【００６４】
【化３】
0005879035.tif 000005
【００６５】
＜製造例４＞
【００６６】
ビス（２−イソプロピルフェノキシ）（ペンタメチルシクロペンタジエニル）チタニウム（IV）クロライドの合成
【００６７】
２．１g（15.00mmol）の２−イソプロピルフェノール（Aldrich、98％）を４０mLヘキサンに溶解した後、６．０mLのブチルリチウム（2.5Mヘキサン溶液）を０℃で徐々に滴加した。常温で６時間反応させ、生成された白色沈殿物を分離した後、ヘキサンで洗い出した（10mL×2）。真空状態おいて揮発物質を除去して再びトルエン（10mL）に溶かして（トリクロロ）（ペンタメチルシクロペンタジエニル）チタニウム（IV）（2.17g、7.5mmol）を１０mLのトルエンに溶かした溶液に０℃で徐々に滴加させた。常温で１時間攪拌させた後に１２時間環流させた。フィルターを通じて濾過した後に揮発物質を除去し、トルエン／ヘキサンの混合溶液で−３５℃で再結晶して橙色の固体成分３．０４g（収率83％）を得た。
【００６８】
【化４】
0005879035.tif 000006
【００６９】
＜製造例５＞
【００７０】
（ジクロロ）（２−tert−ブチルフェノキシ）（ペンタメチルシクロペンタジエニル）チタニウム（IV）の合成
【００７１】
２−フェニルフェノールの代わりに２−tert−ブチルフェノール（0.79g、5.05mmol、Aldrich）を使用したことを除いては製造例１と同一な方法で得られた個体をトルエンに溶かした後、−１５℃で再結晶して１．５２g（収率75％）の橙色の結晶を得た。
【００７２】
【化５】
0005879035.tif 000007
【００７３】
＜比較製造例１＞
【００７４】
（ジクロロ）（２,６−ジイソプロピルフェノキシ）（ペンタメチルシクロペンタジエニル）チタニウム（IV）の合成
【００７５】
２−フェニルフェノールの代わりに２,６−ジイソプロピルフェノール（0.93g、5.05mmol、Aldrich）を使用したことを除いては製造例１と同一な方法で得られた個体をトルエンに溶かした後、−１５℃で再結晶して１．８３g（収率84％）の橙色の結晶を得た。
【００７６】
【化６】
0005879035.tif 000008
【００７７】
＜比較製造例２＞
【００７８】
（ジクロロ）（２,６−ジ−tertブチルフェノキシ）（ペンタメチルシクロペンタジエニル）チタニウム（IV）の合成
【００７９】
２−フェニルフェノールの代わりに２,６−ジ−tert−ブチルフェノール（1.07g、5.05mmol、Aldrich）を使用したことを除いては製造例１と同一な方法で得られた個体をトルエンに溶かした後、−１５℃で再結晶して１．８８g（収率81％）の黄色い結晶を得た。
【００８０】
【化７】
0005879035.tif 000009
【００８１】
＜比較製造例３＞
【００８２】
（ジクロロ）（２,６−ジフェニルフェノキシ）（ペンタメチルシクロペンタジエニル）チタニウム（IV）の合成
【００８３】
２−フェニルフェノールの代わりに２,６−ジフェニルフェノール（1.27g、5.05mmol、Aldrich）を使用したことを除いては製造例１と同一な方法で得られた個体をトルエンに溶かした後、−１５℃で再結晶して１．９７g（収率78％）の黄色い結晶を得た。
【００８４】
【化８】
0005879035.tif 000010
【００８５】
＜実施例１＞
【００８６】
十分に乾燥後窒素に置換させた２００mL容量のステンレススチール反応機にシクロヘキサン１００mLを入れた後、３mLのmMAO-7（Akzo-Nobel）４５mMトルエン溶液を投入した。以後、反応機の温度を１４０℃まで加熱した後、エチレンで反応機内の圧力を満たしてから製造例１から合成した（ジクロロ）（２−メチルフェノキシ）（ペンタメチルシクロペンタジエニル）チタニウム（IV）（1.0mMトルエン溶液）０．５mLとトリフェニルメチリニウムテトラキスペンタフルオロフェニルボレート（99％、Boulder Scientific）５mMトルエン溶液０．３mLを順次に投入して重合反応を開始し、以後にエチレンの圧力を３０気圧で保持した。反応始めて２分以内に反応機の温度が１８１℃に達した。反応始めてから１０分後、１０mLのエタノール（10vol％塩酸水溶液含有）を投入して重合を終了させてから１５００mLのエタノールで４時間攪拌した後、反応生成物を濾過、分離した。回収された反応生成物を６０℃の真空オーブンで８時間乾燥させた結果、４．３ｇの重合体が得られた。重合体の溶融点は１３９．３℃、メルトインデックス０．００１ｇ／１０min以下、ゲルクロマトグラフィによる分析時に重量平均分子量が２２４,６００、分子量分布が２．９５であった。
【００８７】
＜実施例２＞
【００８８】
製造例１から合成された（ジクロロ）（２−メチルフェノキシ）（ペンタメチルシクロペンタジエニル）チタニウム（IV）（1.0mMトルエン溶液）１．０mLを使用したことを除いては実施例１と同一に重合を行って重合開始の２分後に反応温度が１７７℃に達した。乾燥された重合体６．４ｇを得て、ゲルクロマトグラフィの分析時に重量平均分子量が１３９,０００、分子量分布が２．５であり、メルトインデックス１．７ｇ／１０min、溶融点は１１８．７℃、密度は０．９０５２、１−オクテン含量１４．４重量％であった。
【００８９】
＜実施例３＞
【００９０】
製造例２から合成されたビス（２−メチルフェノキシ）（ペンタメチルシクロペンタジエニル）チタニウム（IV）クロライド（1.0mMトルエン溶液）１．０mLとトリフェニルメチリニウムテトラキスペンタフルオロフェニルボレート（99％、Boulder Scientific）５mMトルエン溶液０．５mLを使用したことを除いては実施例１と同一な方法で重合を行って、反応開始の２分後に反応機の温度が１８２℃に達した。生成された重合体を乾燥して５．３ｇの重合体が得られ、重合体の溶融点は１３９．３℃、メルトインデックス０．００１ｇ／１０min以下、ゲルクロマトグラフィの分析時に重量平均分子量が２７２,０００であり、分子量分布が２．１８であった。
【００９１】
＜実施例４＞
【００９２】
製造例３から合成された（ジクロロ）（２−イソプロピルフェノキシ）（ペンタメチルシクロペンタジエニル）チタニウム（IV）（1.0mMトルエン溶液）０．５mLを使用したことを除いては実施例１と同一な方法で重合を行って、反応開始の２分後に反応機の温度が１７３℃に達した。生成された重合体を乾燥して５．１ｇの重合体が得られ、重合体の溶融点は１３８．６℃、メルトインデックス０．００１ｇ／１０min以下、ゲルクロマトグラフィの分析時に重量平均分子量が４６０,３００であり、分子量分布が４．４であった。
【００９３】
＜実施例５＞
【００９４】
製造例３から合成された（ジクロロ）（２−イソプロピルフェノキシ）（ペンタメチルシクロペンタジエニル）チタニウム（IV）（1.0mMトルエン溶液）１．０mL を使用したことを除いては実施例２と同一に重合を行って、重合開始の２分後に反応温度が１８４℃に達した。乾燥された重合体を５．２ｇ得て、ゲルクロマトグラフィの分析時に重量平均分子量が１３９,０００、分子量分布が２．５であり、メルトインデックス３．７ｇ／１０min、溶融点は１１８．７、密度は０．９０２２、１−オクテン含量１５．９重量％であった。
【００９５】
＜実施例６＞
【００９６】
４mLのmMAO-7（Akzo-Nobel）４５mMトルエン溶液と製造例４から合成されたビス（２−イソプロピルフェノキシ）（ペンタメチルシクロペンタジエニル）チタニウム（IV）クロライド（1.0mMトルエン溶液）１．０mL及びトリフェニルメチリニウムテトラキスペンタフルオロフェニルボレート（99％、Boulder Scientific）５mMトルエン溶液０．５mLを使用したことを除いては実施例１と同一な方法で重合を行って、反応開始の２分後に反応機温度が１７９℃に達した。生成された重合体を乾燥して５．６ｇの重合体が得られ、重合体の溶融点は１３７．７℃、メルトインデックス０．００１ｇ／１０min以下、ゲルクロマトグラフィの分析時に重量平均分子量が２４０,３００であり、分子量分布が２．１３であった。
【００９７】
＜実施例７＞
【００９８】
製造例４から合成されたビス（２−イソプロピルフェノキシ）（ペンタメチルシクロペンタジエニル）チタニウム（IV）クロライド（1.0mMトルエン溶液）１．０mL を使用したことを除いては実施例２と同一に重合を行って、重合開始の２分後に反応温度が１７４℃に達した。乾燥された重合体を５．０ｇ得て、ゲルクロマトグラフィの分析時に重量平均分子量が１３９,０００、分子量分布が２．５であり、メルトインデックス１．２ｇ／１０min、溶融点は１１８．７、密度は０．９０２４、１−オクテン含量１５．８重量％であった。
【００９９】
＜実施例８＞
【０１００】
製造例５から合成された（ジクロロ）（２−tert−ブチルフェノキシ）（ペンタメチルシクロペンタジエニル）チタニウム（IV）（1.0mMトルエン溶液）１.０mL を使用したことを除いては実施例１と同一に重合を行って、重合開始の２分後に反応温度が１８６℃に達した。生成された重合体を乾燥して５．７ｇの重合体が得られ、重合体の溶融点は１３８．６℃、メルトインデックス０．００１ｇ／１０min以下、ゲルクロマトグラフィの分析時に重量平均分子量が２８９,３００であり、分子量分布が２．３であった。
【０１０１】
＜実施例９＞
【０１０２】
製造例５から合成された（ジクロロ）（２−イソプロピルフェノキシ）（ペンタメチルシクロペンタジエニル）チタニウム（IV）（1.0mMトルエン溶液）１．０mL を使用したことを除いては実施例２と同一に重合を行って、重合開始の２分後に反応温度が１７８℃に達した。乾燥された重合体を４．９ｇ得て、ゲルクロマトグラフィの分析時に重量平均分子量が１３９,０００、分子量分布が２．５であり、メルトインデックス２．４ｇ／１０min、溶融点は１１８．７、密度は０．９０７４、１−オクテン含量１３．３重量％であった。
【０１０３】
＜比較例１＞
【０１０４】
比較製造例１から合成された（ジクロロ）（２,６−ジイソプロピルフェノキシ）（ペンタメチルシクロペンタジエニル）チタニウム（IV）（1.0mMトルエン溶液）１．０mL を使用したことを除いては実施例８と同一な方法で重合を行って、重合開始の２分後に反応機温度が１６２℃に達した。生成された重合体を乾燥して３．９ｇの重合体が得られ、重合体の溶融点は１３８．９℃、メルトインデックス０．００１ｇ／１０min以下、ゲルクロマトグラフィの分析時に重量平均分子量が２６４,３００であり、分子量分布が２．８であった。
【０１０５】
＜比較例２＞
【０１０６】
比較製造例１から合成された（ジクロロ）（２,６−ジイソプロピルフェノキシ）（ペンタメチルシクロペンタジエニル）チタニウム（IV）（1.0mMトルエン溶液）１．０mL を使用したことを除いては実施例２と同一に重合を行って、重合開始の２分後に反応温度が１６３℃に達した。乾燥された重合体を３．５ｇ得て、ゲルクロマトグラフィの分析時に重量平均分子量が１３９,０００、分子量分布が２．５であり、メルトインデックス１．３ｇ／１０min、溶融点は１１８．７、密度は０．９０６１、１−オクテン含量１３．９重量％であった。
【０１０７】
＜比較例３＞
【０１０８】
比較製造例２から合成された（ジクロロ）（２,６−ジ-tert-ブチルフェノキシ）（ペンタメチルシクロペンタジエニル）チタニウム（IV）（1.0mMトルエン溶液）１．０mL を使用したことを除いては実施例８と同一な方法で重合を行って、重合開始の２分後に反応機温度が１６１℃に達した。生成された重合体を乾燥して３．０ｇの重合体が得られ、重合体の溶融点は１３８．９℃、メルトインデックス０．００１ｇ／１０min以下、ゲルクロマトグラフィの分析時に重量平均分子量が２５２,３００であり、分子量分布が２．９であった。
【０１０９】
＜比較例４＞
【０１１０】
比較製造例２から合成された（ジクロロ）（２,６−ジ-tert-ブチルフェノキシ）（ペンタメチルシクロペンタジエニル）チタニウム（IV）（1.0mMトルエン溶液）１．０mL を使用したことを除いては実施例２と同一に重合を行って、重合開始の２分後に反応温度が１６１℃に達した。乾燥された重合体を３．０ｇ得て、ゲルクロマトグラフィの分析時に重量平均分子量が１３９,０００、分子量分布が２．５であり、メルトインデックス０．５ｇ／１０min、溶融点は１１８．７、密度は０．９１１５、１−オクテン含量１１．０重量％であった。
【０１１１】
＜比較例５＞
【０１１２】
比較製造例３から合成された（ジクロロ）（２,６−ジフェニルフェノキシ）（ペンタメチルシクロペンタジエニル）チタニウム（IV）（1.0mMトルエン溶液）１．０mL を使用したことを除いては実施例８と同一な方法で重合を行って、重合開始の２分後に反応機温度が１６１℃に達した。生成された重合体を乾燥して４．０ｇの重合体が得られ、重合体の溶融点は１３７．９℃、メルトインデックス０．００１ｇ／１０min以下、ゲルクロマトグラフィの分析時に重量平均分子量が３６０,９００であり、分子量分布が２．５であった。
【０１１３】
＜比較例６＞
【０１１４】
比較製造例３から合成された（ジクロロ）（２,６−ジフェニルフェノキシ）（ペンタメチルシクロペンタジエニル）チタニウム（IV）（1.0mMトルエン溶液）１．０mL を使用したことを除いては実施例２と同一に重合を行って、重合開始の２分後に反応温度が１６０℃に達した。乾燥された重合体を２．９ｇ得て、ゲルクロマトグラフィの分析時に重量平均分子量が１３９,０００、分子量分布が２．５であり、メルトインデックス０．２１ｇ／１０min、溶融点は１１８．７、密度は０．９１３８、１−オクテン含量１０．１重量％であった。
【０１１５】
【表１】
0005879035.tif 000011
【０１１６】
【表２】
0005879035.tif 000012
【０１１７】
前記表１と表２からわかるように、実施例１から９は１４０℃以上の高温重合条件に下でエチレン単独重合及び１−オクテンとの共重合において、比較例１から比較例６に比べて重合体収率が高く且つ同一な条件において高い１−オクテンが含有されたオレフィン共重合体が作られる。
【０１１８】
以上から調べたように、本発明の実施例について詳細に記述されているが、本発明が属する技術分野において通常の知識を持っている者であれば、添付された特許請求の範囲に定義された本発明の精神及び範囲を外れないなら本発明を様々に変形して実施することができるだろう。従って、本発明のこれからの実施例の変形は本発明の技術を外れることはないだろう。
【産業上の利用可能性】
【０１１９】
本発明による遷移金属化合物及びこれを含む触媒組成物は取り扱いが容易であり環境に優しい原料物質を使用して高い収率で合成することができるのみならず、高温の溶液重合条件で行われるオレフィン重合で高い触媒活性を見せながら高分子量の重合体を生成させることができ、また高級α−オレフィンとの共重合特性に非常に優れている。
【０１２０】
従って、既に知られた非メタロセン系単一活性点触媒に比べて実用性が高く、それで多様な物性を有するエチレン単独重合体又はエチレンとα−オレフィンの共重合体の製造に有用に使用することができる。
【図１】
0005879035.tif 000014